(57)【要約】【課題】この発明は、セラミックスヒータの抵抗発熱体の表面又は発熱体埋設溝のいずれか一方又は双方を電気絶縁性物質の皮膜で被覆することによって、ヒータの高温加熱時に発熱体間でリーク電流が生じないようにして、面状ヒータの加熱安定性、温度均一性が一層向上したセラミックスヒータを得ようとするものである。【解決手段】発熱面を有する窒化アルミニウムのヒータカバー１３と、このセラミックスカバーの発熱面と反対側もしくは窒化アルミニウムのヒータの基材上に設けた溝に配置された抵抗発熱体１２と、前記ヒータカバー１３の抵抗発熱体１２を配置した側に一体に設けられた前記基材１１と、前記抵抗発熱体１２に一端が接続し他端が前記基材１１側に導出された電力供給端子１４を有するセラミックスヒータ１０であって、前記抵抗発熱体の表面と前記溝の内側のいずれか一方又は双方が電気絶縁性物質の皮膜で被覆された窒化アルミニウムのセラミックスヒータである。【選択図】    図１
2005011769.tif 000002
【特許請求の範囲】
【請求項１】
発熱面を有する窒化アルミニウムのヒータカバーと、このセラミックスカバーの発熱面と反対側もしくは窒化アルミニウムのヒータの基材上に設けた溝に配置された抵抗発熱体と、前記ヒータカバーの抵抗発熱体を配置した側に一体に設けられた前記基材と、前記抵抗発熱体に一端が接続し他端が前記基材側に導出された電力供給端子を有するセラミックスヒータであって、前記抵抗発熱体の表面と前記溝の内側のいずれか一方又は双方が電気絶縁性物質の皮膜で被覆されている窒化アルミニウムのセラミックスヒータ。
【請求項２】
前記絶縁性物質がＡｌ２Ｏ３，ＢｅＯ，ＳｉＯ２，ＭｇＯ，ｈ−ＢＮ，ＺｒＳｉＯ４，ＺｒＯ２，Ｙ２Ｏ３，ＹＡＧ，ムライト，フォルステライトの中のいずれか一種である請求項１に記載の窒化アルミニウムのセラミックスヒータ。
【請求項３】
前記絶縁物質の皮膜の厚さが２０００Å〜２００μｍである請求項１または２に記載の窒化アルミニウムのセラミックスヒータ。
【発明の詳細な説明】
【０００１】
【発明の属する技術分野】
この発明は窒化アルミニウムのセラミックスヒータに関する。特にヒータの加熱面温度の均一性をさらに向上した窒化アルミニウムのセラミックスヒータに関するものである。
【０００２】
【従来の技術】
ＣＶＤやＰＶＤの成膜工程ではウェーハを直接載置して加熱するのに、金属発熱体を内蔵した構造をもつセラミックスヒータが使用されている。このセラミックスヒータを用いた成膜工程においてはチャンバークリーニングがなされるが、そこで使用されるハロゲン系ガスは、目的とする処理物以外にセラミックスヒータそのものを同時に腐食させるものである。そのために、ヒータに使用されるセラミックスはハロゲンガスによる耐食性の高い窒化アルミニウムセラミックスが用いられている。また、セラミックスヒータはスループットを向上させるために、昇温時間を減少させて短時間で昇温を行なうことが求められ、この面からも耐熱衝撃性の高い窒化アルミニウムセラミックスが使用されている。
【０００３】
セラミックスヒータの製造方法としては、ドクターブレードによりセラミックスのグリーンシートを成形してセラミックス基材とし、この上に発熱体回路を形成する。グリーンシート上に発熱体回路を形成する方法は導電性ペーストを用いたスクリーン印刷が一般的であるが、この他に配線形状に加工した金属プレートやメッシュを埋設するなどの方法もある。これに所定厚さのセラミックスのヒータカバーを一体に接合する。この接合体に発熱体の電源接続用端子をつけてこれを脱脂し、ホットプレスなどで所定の温度で焼結してセラミックスヒータとするものである。
【０００４】
この外に、ヒータに埋設する発熱体はコイル状として、これをホットプレスによりセラミックスの焼成と同時にヒータの内部に埋め込むようにするものもある。具体的には、ＡｌＮの粉末を予め溝加工した金型で一軸プレス成形し、この成形体の溝にコイル状の発熱体を設置する。このコイル状の発熱体が設置された成形体の上に、所定の厚さで均一に窒化アルミニウムの成形体を形成して再度これを一軸プレスして成形しコイル状の発熱体を内在化させる。その後、ホットプレスによってＡｌＮ成形体を焼結してセラミックスヒータとするものである。
【０００５】
最近、セラミックスヒータではヒータ温度の均一化のために配線パターンの微細化が図られ、またウェーハの大口径化による部材の大型化、成膜温度の高温化、プラズマの高密度化なども図られるようなっている。特に、成膜工程での温度は成膜種にもよって異なるが、低圧ＣＶＤ（ＬＰＣＶＤ）などではプロセス温度が最高で８００℃前後にも達する。窒化アルミニウムセラミックスは、室温での体積抵抗率は１０１４Ωｃｍと電気絶縁体であるが、温度上昇とともにその電気抵抗が低下する。そのためヒータの高温加熱中に、ＡｌＮ成形体の発熱体間でリーク電流が流れ、局部的に発熱して面内温度のばらつきが生じることがある。また、大きなリーク電流が流れた場合などは熱応力によって基材の破損が生ずるようなことも生じていた。
【０００６】
この発明の先行技術としては、対向電極型のホットプレートの基材保持プレートについて、腐食性物質にさらされる表面部分に耐食性保護膜を設けたものが公知となっている（例えば、特許文献１参照。）。
【０００７】
【特許文献１】
特開平０６−０６１３３５号公報（請求項１）。
【０００８】
【発明が解決しようとする課題】
しかしがら、先行文献１に示されている技術は、発熱体間でリーク電流が流れるのを防止するために発熱体に絶縁膜を形成するといったことは何も開示されていない。この発明は、セラミックスヒータの抵抗発熱体の表面又は発熱体埋設溝のいずれか一方又は双方を電気絶縁性物質の皮膜で被覆することによって、ヒータの高温加熱時に発熱体間でリーク電流が生じないようにして、面状ヒータの加熱安定性、温度均一性が一層向上したセラミックスヒータを得ようとするものである。
【０００９】
【課題を解決するための手段】
この発明は、発熱面を有する窒化アルミニウムのヒータカバーと、このセラミックスカバーの発熱面と反対側もしくは窒化アルミニウムのヒータの基材上に設けた溝に配置された抵抗発熱体と、前記ヒータカバーの抵抗発熱体を配置した側に一体に設けられた前記基材と、前記抵抗発熱体に一端が接続し他端が前記基材側に導出された電力供給端子を有するセラミックスヒータであって、前記抵抗発熱体の表面と前記溝の内側のいずれか一方又は双方が電気絶縁性物質の皮膜で被覆されている窒化アルミニウムのセラミックスヒータ（請求項１）、前記絶縁性物質がＡｌ２Ｏ３，ＢｅＯ，ＳｉＯ２，ＭｇＯ，ｈ−ＢＮ，ＺｒＳｉＯ４，ＺｒＯ２，Ｙ２Ｏ３，ＹＡＧ，ムライト，フォルステライトの中のいずれか一種である請求項１に記載の窒化アルミニウムのセラミックスヒータ（請求項２）及び前記絶縁物質の皮膜の厚さが２０００Å〜２００μｍである請求項１または２に記載の窒化アルミニウムのセラミックスヒータ（請求項３）である。即ち、この発明は、セラミックスヒータの高温加熱中に発熱体の間でリーク電流が流れセラミックス基材が局部的に発熱して面内温度のばらつきが生じるのを防止し、加熱安定性及び温度均一性の優れたセラミックスヒータを得ようとするものである。
【００１０】
【発明の実施の形態】
図１はこの発明のＡｌＮのセラミックヒータ１０の断面図であるが、本発明で抵抗発熱体１２に皮膜を被覆した点を除くと従来のセラミックヒータと同様である。図１で１１は窒化アルミニウムの基材である。１３はセラミックスヒータのカバーである。基材１１には溝が設けられていてここに抵抗発熱体１２が埋設して配置されている。ここに用いる抵抗発熱体１２は、タングステン、モリブデン若しくは白金であるが、タングステンがＡｌＮと熱膨張率が近く最も好ましい。この抵抗発熱体の形成は、金属線の曲げ加工や箔や板、メッシュを用いた場合はレーザ加工、エッチング加工、ワイヤ放電加工、パンチングなどがあるが、これらに特に限定されるものではない。
【００１１】
この抵抗発熱体１２は、その表面が電気絶縁性物質の皮膜で被覆されている。この電気絶縁性物質としては体積抵抗率が高く、発熱体の埋設における処理温度より融点の高い物質で、その処理温度で発熱体や基材であるＡｌＮセラミックスと反応して低抵抗の材料に変化しないものであれば特に制限されるものではなく、Ａｌ２Ｏ３，ＢｅＯ，ＳｉＯ２，ＭｇＯ，ｈ−ＢＮ，ＺｒＳｉＯ４，ＺｒＯ２，Ｙ２Ｏ３，ＹＡＧ，ムライト，フォルステライトなどが用いられるが、特に高温での安定性、電気絶縁性などの点からｈ−ＢＮが好ましい。抵抗発熱体へ電気絶縁性物質をコーティングする方法は、Ａｌ２Ｏ３のスパッタ、ＣＶＤ、溶射、ゾルゲル法、スラリー塗布といった一般的なコーティング方法が用いられるが、スパッタがより高純度な絶縁性皮膜が形成されるので好ましい。絶縁皮膜の膜厚は１０００Å〜５００μｍとする。皮膜の厚さが１０００Å未満では発熱体の絶縁効果が得られない。皮膜の厚さが５００μｍを超えると皮膜の形成が困難である。また、たとえ被覆ができても発熱体埋設時のハンドリングの問題や、熱処理時の熱膨張差によって皮膜が発熱体から剥離するといった問題が発生する恐れがある。
【００１２】
絶縁皮膜が被覆された発熱体は、通常の発熱体の埋設方法でセラミックス基材に埋設される。例えば、発熱体をセラミックス成形体の間に挟んで埋設してホットプレスする方法、セラミックス焼結体の基材に予め溝を加工してここに発熱体を埋設し、これに接合剤を塗布したもう一方の基材を重ねて接合熱処理して、発熱体を埋設したヒータを製造するなどがある。成形体を用いて焼成と発熱体の埋設を同時に行なう方法は焼成時の収縮で発熱体の被覆に欠陥が生じる可能性があるので、焼結体の溝に発熱体を埋設する方法を用いた方法がより好ましい。次に、セラミックスヒータの製造方法の一例について更に詳細に説明する。
【００１３】
ＡｌＮ粉末とＡｌＮに対して１ｗｔ％のＹ２Ｏ３粉末をメタノール中でボールミル混合し、所定の時間後にＰＶＢ（ポリビニルブチラール）を加えた後スプレードライヤで造粒する。得られた造粒粉を金型で成形した後、静水圧プレス（１．０ｔｏｎ／ｃｍ２）を行なって成形体とする。この成形体から有機物を除去するために、６００℃空気中で熱処理して脱脂体とする。これを窒素雰囲気で１８５０℃で熱処理して焼結体とする。このようにして得られた焼結体に発熱体埋設用の溝を加工する。基材となるものには端子挿入用の穴を設ける。さらに、基材とカバー側のどちらかの片面にＡｌＮを主成分とする接合剤層をスクリーン印刷などで形成する。発熱体の厚さは例えば０．３ｍｍとして、タングステン箔を薬液でのエッチングなどで配線形状に形成したものを使用する。発熱体は金属箔をパンチング加工、放電加工、パターン加工したものでもよい。発熱体の厚み、幅は必要な発熱量、総抵抗値などヒータの使用態様により決定し、一律に定めることはできない。この発熱体の表面には、例えばスパッタでｈ−ＢＮ膜を３０００Å被覆したものを用いる。その他にはＣＶＤ、溶射、ゾルゲル法、スラリー塗布を用いる。
【００１４】
ウェーハ載置側のヒータカバーと、電力供給端子を有する基材の間に発熱体を挟み込む。発熱体を挟み込んだセラミックス基材には、外部から電気が供給できるようにするために、基材に予め開けておいた穴からタングステン端子を挿入してその先端を発熱体に接触するようにセットする。なお、端子が接触する部分の発熱体は、端子との通電性を確保するために皮膜を形成しないようにしておく。接合層を形成した面を合せた状態としたものは、ホットプレス等で不活性雰囲気中、１６５０〜１８００℃で、例えば０．１ｔｏｎ／ｃｍ２の加圧で接合熱処理を行なう。ここでの温度が１６００℃未満では接合層の緻密化が促進しない。また、１８００℃を超えると窒化アルミニウムがホットプレスの圧力でクリープ変形量が大きくなり、得られたヒータが変形してしまい寸法精度に大きな影響が出てくる恐れがある。ホットプレス温度は１７００〜１７７０℃が最も好ましい。その後、この接合品を加工して面状ヒータとする。これによって、抵抗発熱体の表面に電気絶縁物質の皮膜が形成されたセラミックスヒータを得ることができる。
【００１５】
上記の事例では、発熱体の表面に皮膜を被覆したが、これに代えて発熱体はそのままとして或いは発熱体に被膜を被覆した上に、さらに発熱体の埋設溝に絶縁層を形成してヒータの高温加熱時に基材にリーク電流が生ずることを抑制するようにしてもよい。埋設溝に絶縁層を形成する方法は、埋設溝を直接酸化する方法の他、Ａｌ２Ｏ３のスパッタ、ＣＶＤ、溶射、スラリー塗布といった一般的なコーティング方法が採用できるが、直接酸化がより緻密な絶縁層が形成されるので特に好ましい。ここにおける絶縁膜の膜厚は１０００Å〜５００μｍがよい。皮膜の厚さが１０００Å未満では発熱体の絶縁効果が得られない。皮膜の厚さが５００μｍを超えると基材であるＡｌＮとの熱膨張差により剥離やクラックが生じるため皮膜の形成が困難である。また、たとえ被覆ができても発熱体埋設時のハンドリングの問題や、熱処理時の熱膨張差によって皮膜が発熱体から剥離するといった問題が発生する恐れがある。従って、皮膜の厚さに関しての条件は発熱体の皮膜を形成する場合と実質的に同様である。
【００１６】
発熱体の埋設溝に絶縁層を形成するには、基材に発熱体を設置する溝を設けた後、酸化雰囲気で１０００℃で熱処理をして溝表面にＡｌ酸化層を形成する。この場合の酸化温度は８００〜１４００℃とする。この温度が８００℃未満では十分な酸化層が得られず、１４００℃を超えると酸化速度が早く、酸化層の膜厚の制御ができず厚い酸化層が形成されてこれが溝から剥離するようなことが生ずる。熱処理時間は熱処理温度、酸化層の厚さなどに合せて適宜に決めればよい。
【００１７】
【実施例】
（実施例１）
ＡｌＮ粉末とＡｌＮに対してＹ２Ｏ３粉末１ｗｔ％をメタノール中でボールミル混合し、一定時間後のポリビニルブチラール（ＰＶＢ）を加えこれをスプレードライヤで造粒した。得られた造粒粉を金型で成形して、これを静水圧プレス（１．０ｔｏｎ／ｃｍ２）を行い成形体とした後、この成形体から有機物を除去するために６００℃空気中で熱処理して脱脂体とした。この脱脂体を窒素雰囲気中１８５０℃で熱処理して焼結体とし、この焼結体を加工してφ２３０×５ｔに仕上げた。基材に発熱体を埋設して固定するために、電力供給端子が形成されるＡｌＮ基材にドリル加工をして溝を形成した。また、この基材には端子挿入用の穴を明けた。さらに、ウェーハ載置側の基材（ヒータカバー）にはＡｌＮを主成分（ＡｌＮ：Ｙ２Ｏ３＝１００：１）とした接合ペーストをスクリーン印刷で形成した。発熱体は厚さ０．３ｍｍのタングステン箔を薬液によりエッチングして得た。この発熱体の表面にＢＮ膜をスパッタ法で厚さ３０００Åの絶縁膜を形成した。基材に設けた溝を用いてウェーハ載置側基材と電力供給側基材の間に発熱体を挟むようにした。さらに、外部から電気を供給するためのタングステン端子を、予め焼結体に開けておいた穴からタングステン発熱体に接触するようにセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００１８】
（実施例２）
実施例１と同様にして、サイズφ２３０×５ｔのＡｌＮ焼結体を得た。電力供給端子が形成されるＡｌＮ基材にドリル加工をして発熱体を配置する溝を形成した。また、ウェーハ載置側の基材（ヒータカバー）には実施例１と同様のペーストをスクリーン印刷で形成した。発熱体も実施例１と同様に厚さ０．３ｍｍのタングステン箔を薬液によりエッチングして得た。
【００１９】
この発熱体の表面に平均粒径が０．８μｍのｈ−ＢＮ粉末をＩＰＡに分散させたスラリーを噴霧して塗布し、表面に膜厚１００μｍの絶縁皮膜を形成した。基材に設けた溝を用いてウェーハ載置側基材と電力供給側基材の間に発熱体を挟むようにした。さらに、外部から電気を供給するためのタングステン端子を、予め焼結体に開けておいた穴からタングステン発熱体に接触するようにセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００２０】
（実施例３）
実施例１と同様にして、サイズφ２３０×５ｔのＡｌＮ焼結体を得た。発熱体も実施例１と同様に厚さ０．３ｍｍのタングステン箔を薬液によりエッチングして得た。この発熱体の表面に平均粒径が０．８μｍのＹ２Ｏ３粉末をＩＰＡに分散させたスラリーを噴霧して塗布し、表面に膜厚１００μｍの絶縁皮膜を形成した。さらに、タングステン端子を予め焼結体に開けておいた穴からタングステン発熱体に接触するようにセットした。基材に設けた溝を用いてウェーハ載置側基材（ヒータカバー）と電力供給側基材の間に発熱体を挟むようにした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００２１】
（実施例４）
実施例１と同様にして、サイズφ２３０×５ｔのＡｌＮ焼結体を得た。電力供給端子側のＡｌＮ基材にドリル加工をして発熱体を配置する溝を形成した後、これを酸化雰囲気中８００℃で熱処理して溝表面にＡｌ酸化層を厚さ２０００Åで形成した。発熱体も実施例１と同様に厚さ０．３ｍｍのタングステン箔を薬液によりエッチングして得た。基材に設けた溝を用いてウェーハ載置側基材（ヒータカバー）と電力供給側基材の間に発熱体を挟むようにした。さらに、外部から電気を供給するためのタングステン端子をセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００２２】
（実施例５）
実施例４と同様にして、サイズφ２３０×５ｔのＡｌＮ焼結体を得た。電力供給端子側のＡｌＮ基材にドリル加工をして発熱体を配置する溝を形成した後、これを酸化雰囲気中１１００℃で熱処理して溝表面にＡｌ酸化層を厚さ２００μｍで形成した。発熱体も実施例４と同様に厚さ０．３ｍｍのタングステン箔を薬液によりエッチングして得た。基材に設けた溝を用いてウェーハ載置側基材（ヒータカバー）と電力供給側基材の間に発熱体を挟むようにした。さらに、外部から電気を供給するためのタングステン端子をセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００２３】
（実施例６）
実施例４と同様にして、サイズφ２３０×５ｔのＡｌＮ焼結体を得た。電力供給端子側のＡｌＮ基材にドリル加工をして発熱体を配置する溝を形成した後、その溝内表面にＡｌ２Ｏ３スパッタ膜を厚さ２０００Åで形成した。発熱体も実施例４と同様に厚さ０．３ｍｍのタングステン箔を薬液によりエッチングして得た。基材に設けた溝を用いてウェーハ載置側基材（ヒータカバー）と電力供給側基材の間に発熱体を挟むようにした。さらに、外部から電気を供給するためのタングステン端子をセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定した。
【００２４】
（比較例１）
ＡｌＮ粉末とＡｌＮに対してＹ２Ｏ３粉末１ｗｔ％をメタノール中でボールミル混合し、一定時間後のポリビニルブチラール（ＰＶＢ）を加えこれをスプレードライヤで造粒した。得られた造粒粉を金型で成形して、これを静水圧プレス（１．０ｔｏｎ／ｃｍ２）を行い成形体にした。この成形体から有機物を除去するために６００℃空気中で熱処理して脱脂体とした。この脱脂体を窒素雰囲気中１８５０℃で熱処理して焼結体とした。その後、この焼結体を加工してφ２３０×５ｔに仕上げた。発熱体を固定するために、電力供給端子側のＡｌＮ基材にドリル加工をして溝を形成した。また、ウェーハ載置側の基材（ヒータカバー）にはＡｌＮを主成分（ＡｌＮ：Ｙ２Ｏ３＝１００：１）としたペーストをスクリーン印刷で形成した。発熱体は厚さ０．３ｍｍのタングステン箔を薬液によりエッチングして得た。この発熱体には表面に何らの被膜を被覆しないで使用した。上記の焼結体を用いてウェーハ載置側基材（ヒータカバー）と電力供給側基材の間に発熱体を挟むようにした。さらに、外部から電気を供給するためのタングステン端子を、予め焼結体に開けておいた穴からタングステン発熱体に接触するようにセットした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて８５０℃までの加熱試験を実施したが７００℃を超えてから各部分で局所発熱を生じ７９０℃で破損した。７５０℃まで加熱した状態での外部から赤外線画像装置で面内温度分布を測定した結果は７５０℃Δ１２０℃であった。
【００２５】
（比較例２）
比較例１と同様にして、サイズφ２３０×５ｔのＡｌＮ焼結体を得た。電力供給端子側のＡｌＮ基材にドリル加工をして発熱体を配置する溝を形成した。また、ウェーハ載置側の基材（ヒータカバー）には比較例１と同様のペーストをスクリーン印刷で形成した。さらに、基材には端子を挿入するための穴を明けた。発熱体も実施例１と同様に厚さ０．３ｍｍのタングステン箔を薬液によりエッチングして得た。
【００２６】
この発熱体の表面にＢＮ膜をスパッタ法により５００Åの絶縁膜を被覆した。さらに、外部から電気を供給するためのタングステン端子を、予め焼結体に開けておいた穴からタングステン発熱体に接触するようにセットした。基材に設けた溝を用いてウェーハ載置側基材（ヒータカバー）と電力供給側基材の間に発熱体を挟むようにした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、７５０℃まで加熱した状態で外部から赤外線画像装置で面内温度分布を測定したところ、面内温度分布は７５０℃に対してΔ１１０℃であった。７００℃を超えてから各部分で局所発熱が生じ８００℃でヒータが破損した。
【００２７】
（比較例３）
比較例１と同様にして、サイズφ２３０×５ｔのＡｌＮ焼結体を得た。電力供給端子側のＡｌＮ基材にドリル加工をして発熱体を配置する溝を形成した。また、基材には端子を挿入する穴を明けた。さらに、ウェーハ載置側の基材（ヒータカバー）には比較例１と同様のペーストをスクリーン印刷で形成した。発熱体も実施例１と同様に厚さ０．３ｍｍのタングステン箔を薬液によりエッチングして得た。この発熱体の表面に粒径０．８μｍのｈ−ＢＮ粉末をＩＰＡに分散させたスラリーを発熱体にスプレー噴霧して塗布し、膜厚８００μｍの絶縁膜を形成した。さらに、外部から電気を供給するためのタングステン端子を、予め焼結体に開けておいた穴からタングステン発熱体に接触するようにセットした。基材に設けた溝を用いてウェーハ載置側基材（ヒータカバー）と電力供給側基材の間に発熱体を挟むようにした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、８５０℃まで加熱した状態で外部から赤外線画像装置で面内温度分布を測定したところ、Δ１２０であった。７２０℃を超えてから各部分で局所発熱が生じていた。加熱後発熱体埋設部を切断し、断面を観察したところ発熱体よりＢＮ被覆が剥離していた。
【００２８】
（比較例４）
比較例１と同様にして、サイズφ２３０×５ｔのＡｌＮ焼結体を得た。さらに、基材には端子を挿入するための穴を明けた。電力供給端子側のＡｌＮ基材にドリル加工をして発熱体を配置する溝を形成した後、これを酸化雰囲気中７００℃で熱処理をして溝の内表面にアルミニウムの酸化層を厚さ５００Åで形成した。また、ウェーハ載置側の基材（ヒータカバー）には比較例１と同様のペーストをスクリーン印刷で形成した。発熱体は比較例１と同様に厚さ０．３ｍｍのタングステン箔を薬液によりエッチングして得た。さらに、外部から電気を供給するためのタングステン端子を、予め焼結体に開けておいた穴からタングステン発熱体に接触するようにセットした。基材に設けた溝を用いてウェーハ載置側基材（ヒータカバー）と電力供給側基材の間に発熱体を挟むようにした。次いで基材の接合層を形成した面を合せた状態でホットプレスにより不活性雰囲気中、１７５０℃、０．１ｔｏｎ／ｃｍ２の条件で接合熱処理した。この接合品を加工しφ２２０×７ｔのＡｌＮの面状ヒータを得た。真空チャンバーの中でこのヒータを用いて加熱試験を実施し、７５０℃まで加熱した状態で外部から赤外線画像装置で面内温度分布を測定したところΔ１１０℃であった。７００℃を超えてから各部分で局所発熱が生じており８００℃ヒータが破損した。
【００２９】
（比較例５）
基材に形成した溝の内表面にアルミニウムの酸化層を厚さ５００Åで形成した。
【００３０】
基材に発熱体を配置する溝を形成した後、これを酸化雰囲気中１５００℃で熱処理をして溝の内表面にアルミニウムの酸化層を厚さ９００μｍで形成した以外は比較例５と同様にしてＡｌＮの面状ヒータを得た。このヒータを比較例５と同様にして加熱試験を実施した。その結果、８５０℃まで加熱した状態で外部から赤外線熱画像装置で面内温度分布を測定したところΔ１２０℃であった。７２０℃を超えてから各部分で局所発熱が生じているのが認められた。加熱後発熱体埋設部を切断して観察したところ発熱体埋設部溝から酸化層が剥離していた。
【００３１】
以上の結果を纏めると次の通りである。
【００３２】
【表１】
2005011769.tif 000003
【００３３】
表１から明らかなように、実施例のヒータはいずれも高温でも局所発熱がなく安定しているが、比較例のものはそれ以下の温度でも局所発熱が生じたり或いは破損して高温での使用に適していないことが明らかである。
【００３４】
【発明の効果】
この発明によれば、発熱体から基材にリーク電流が流れてセラミックスヒータに局部発熱が生ずることを抑制して一層の均一加熱ができるようになった。その結果、ウェーハに形成する膜質に所望のものが得られるとともに、膜質も均一なものが得られるようになって歩留まりの向上が期待できるようになったものである。さらに、均一加熱が可能となったところから、高温加熱をしても局部加熱が避けられるのでこれまで以上に高温での操業が可能で、また熱衝撃による破損もなく寿命の長いヒータとすることができる。
【図面の簡単な説明】
【図１】この発明の一実施例になるセラミックスヒータの側断面図を示す説明図。
【符号の説明】１０……セラミックスヒータ、１１…基材、１２…抵抗発熱体、１３…ヒータカバー、１４…端子。
【図１】
2005011769.tif 000004